Patent WO-9710294-A1 (WO)
Title: Compositions d'hydrocarbures thermoplastiques extrudables
Inventor: BLONG THOMAS J
IPC: C08L23/08
Filed: 1996-08-13
Abstract: Selon un de ses aspects, la présente invention concerne une composition à traitement par fusion qui comporte, en mélange, (1) un ou plusieurs hydrocarbures polymères thermoplastiques à traitement par fusion en tant que principal constituant en poids de ladite composition, et en tant que constituant secondaire en poids, (2) une quantité efficace d'un auxiliaire de traitement fluoropolymère chimiquement résistant destiné à améliorer les propriétés de traitement de ladite composition. L'auxiliaire de traitement fluoropolymère contient au moins environ 50 % en poids de fluor et comporte un ou plusieurs fluoropolymères qui sont essentiellement complètement éthyléniquement saturés et consistent essentiellement en des unités interpolymérisées dérivées des monomères suivants: (a) un ou plusieurs monomères d'oléfine fluorés de formule générale CF2=CXR1 dans laquelle X est un atome d'hydrogène ou d'halogène; et R1 est un atome d'halogène ou un groupe alkyle, alkyle cyclique ou aryle ayant de 1 à 10 atomes de carbone, et est de préférence un atome d'halogène ou un groupe ayant de 1 à 2 atomes de carbone, les groupes R1 pouvant contenir un ou plusieurs hétéroatomes tels qu'azote ou oxygène et pouvant être partiellement, complètement ou non halogénés, à condition toutefois que lorsque X est un atome d'hydrogène, R1 contienne un atome de carbone allylique relatif à l'insaturation α et que cet atome de carbone allylique ne soit pas perfluoré, (b) un ou plusieurs monomères d'oléfine de formule générale CH¿2=CXR?2 dans laquelle X est un atome d'hydrogène ou d'halogène, R2 est un atome d'hydrogène ou d'halogène à condition que R2 et X ne soient pas tous deux fluor, R2 pouvant être également un groupe alkyle, alkyle cyclique ou aryle ayant de 1 à 10 atomes de carbone et de préférence un atome d'hydrogène ou un groupe ayant 1 à 2 atomes de carbone, et R2 pouvant être partiellement, complètement ou non halogéné et pouvant contenir un ou plusieurs hétéroatomes tels qu'oxygène ou azote, et (c) de 0 à 15 pour cent en poids du poids total du fluoropolymère, d'un ou plusieurs monomères qui produisent un hydrogène acide sur le squelette du fluoropolymère résultant après polymérisation. Le constituant (2) possède un paramètre m1 d'équation Carreau-Yasuda d'environ 0,7 ou moins et le rapport de viscosité à chaud du constituant (2) et du constituant (1) se situe entre environ 0,01 et 100 dans des conditions de traitement par fusion de ladite composition. Le mélange de constituants (1) et (2) décrit plus haut peut être complété par d'autres additifs ou adjuvants traditionnels, tels que des additifs de traitement fluorés et non fluorés, des photostabilisants, des antioxydants, des matières de charge, des agents antiadhérents et des pigments. Selon un autre aspect, la présente invention concerne des compositions telles que celles décrites ci-dessus qui comprennent en outre un ou plusieurs polymères poly(oxyalkylène). Des procédés utilisant lesdites compositions pour améliorer l'aptitude au traitement d'un hydrocarbure polymère thermoplastique à traitement par fusion sont également décrits.